重合後に耐腐食性及び耐熱変形性を有するポリ不飽和樹脂と、この樹脂中に均一に分散されたカーボンブラックフィラーと、を含有する導電性接着性組成物。前記ポリ不飽和樹脂がポリ不飽和ビニルエステル樹脂である請求項1に記載の組成物。前記ポリ不飽和ビニルエステル樹脂がエポキシノボラックビニルエステル樹脂である請求項2に記載の組成物。前記カーボンブラックフィラーが10重量から30重量の量で存在する請求項1に記載の組成物。前記ポリ不飽和樹脂のための少なくとも一種の架橋剤を更に含む請求項1に記載の組成物。前記架橋剤がクミルハイドロパーオキサイドである請求項5に記載の組成物。少なくとも一種の硬化促進剤を更に含む請求項1に記載の組成物。前記硬化促進剤がナフテン酸コバルトである請求項7に記載の組成物。パラフィンワックスとスチレンの溶液を更に含む請求項1に記載の組成物。微細に分割されたカーボンブラックフィラーのペーストを、重合後に耐腐食性及び耐熱変形性を有するポリ不飽和樹脂と共に、該樹脂のための架橋剤以外の任意選択の添加剤と、高せん断力のもとに混合して、該樹脂中に該カーボンブラックフィラーと該任意選択の添加剤を十分に分散させて、均一な混合物を生成することを含む、導電性接着性組成物の製造方法。湿式電気集塵装置における導電性炭素複合材パネルのアセンブリィのための請求項1に記載の組成物の使用。本発明のポリ不飽和樹脂はWESPにおいて頻繁に遭遇する腐食条件及び熱変形条件に対して耐久性を有すべきである。VipelF085シリーズのエポキシノボラックビニルエステル樹脂を含む多数の市販のビニルエステル樹脂がこの使用に適したものとして入手可能である。これらの樹脂は耐酸性と耐塩基性を備え、かつ多くの有機溶剤に優れた耐久性を備えた化学骨格を有する。VipelF085シリーズの樹脂は、通常、汎用のビスフェノールAエポキシビニルエステル樹脂よりも、より高温における液体と蒸気に耐久性を有している。この用途のための、他の市販の入手可能なポリ不飽和ビニルエステル樹脂としてはAshlandHetron970、AshlandDurakane470、InterplasticCoREZYN8730およびReichholdDion9480が挙げられる。また、耐腐食性及び耐熱変形性を示すポリ不飽和エポキシ樹脂が使用可能であり、Epon828、Epon815及びEpon9504が挙げられる。更に、耐腐食性及び耐熱変形性を示すポリ不飽和ウレタン樹脂が使用可能であり、BayerBaypregFおよびBayerBlendurTPPU90IK28が挙げられる。導電性接着剤のカーボンブラックフィラー成分は、通常、ペースト形態で添加されるが、ポリ不飽和ビニルエステル樹脂を含む組成物中にカーボンブラックの高充填を許容する成分である。そのような入手可能な市販品は、PlasticolorsHC-21109である。あるいは、市販の入手可能なカーボンブラック製品として、Degussa/EvonikPrintexXE2およびTimcalEnsaco350Gが挙げられる。通常、この組成物中におけるカーボンブラックフィラーの含有量は、約10重量から約30重量である。本発明の接着性組成物を生成するために、カーボンブラックフィラーは、架橋剤以外の他の添加剤と共にポリ不飽和ビニルエステル樹脂と高せん断力で混合され、樹脂基材中においてカーボンブラックフィラーと他の添加剤が十分かつ均一に分散されて、均一な混合物となる。基材樹脂及びカーボンブラックのペーストに加えて、本発明の導電性接着剤は、ポリ不飽和ビニルエステル樹脂の硬化に役立つ多くの添加剤を含有することができる。そのような材料としては、クミルハイドロパーオキサイド等の主架橋剤、並びに、ナフテン酸コバルトおよびジメチルメタクリレート等の重合促進剤が挙げられる。存在させてもよいプロセス添加剤としては、更にパラフィンワックスとスチレンの溶液が挙げられる。この溶液は接着性の波形が硬化する間に空気を吸蔵することを防止するように作用する。ポリ不飽和ビニルエステル樹脂とカーボンブラックの均一混合物は、その成分を分離させることなく、将来の使用のために貯蔵される。表面間の接着を完成するために接着性組成物を塗布する際に、クミルハイドロパーオキサイド等の架橋剤が添加されて、そこで分散され、表面に塗布された配合物は、人手や、ローラー、ブラシ、スクイージ等の任意の都合の良い手段によって、互いに接着され、ポリ不飽和ビニルエステル樹脂が硬化されて、互いに隣接する表面が接着される。そのような時間依存型触媒系は、温度活性型触媒によって代替してもよい。実施例この実施例は、本発明によって提供される接着性組成物を説明するものである。次の成分から配合物を調製した。100phrのAOCVipel-F085-ASA-DO、15phrのPlasticolorsHC-21109、0.4phrのナフテン酸コバルト、0.2phrのDMA。Vipel-F085樹脂に対して、ナフテン酸コバルト、DMA及びPlasticolorsHC-21109を添加し、この組成物を多羽根インペラーを用いて20分間混合した。混合中、インペラーを連続的に上昇下降させて、ポケット部の材料の過熱を防止した。混合操作中、組成物の温度は30°C未満に維持された。この組成物を用いた際、2.0phrのNOVOXCHPクミルハイドロパーオキサイドを添加した。開示の概要本開示を纏めると、本発明は、導電性炭素複合材から形成された湿式電気集塵装置の管束のエレメントを接着するために有用な導電性接着剤を提供するものである。本発明の範囲内であれば、改良物も可能である。